Керамический пигмент зеленый
CERAMIC GREEN PIGMENT

Изобретение относится к составам керамических пигментов, которые могут быть использованы в производстве фарфоровых и фаянсовых изделий.
2
3
2
3
2
3
2
2
Известен керамический пигмент, содержащий, мас. %: СаО 18,77-19,39; CrO 6,83-12,72; BO 1,5-2,0; AlO 25,61-30,86; TiO 5,58-10,72; SiO 30,18-35,89 [1].
Задачей изобретения является снижение температуры синтеза пигмента.
2
3
2
3
2
3
2
3
Технический результат достигается тем, что керамический пигмент зеленый, включающий СаО, CrO, BO, дополнительно содержит ВаО и PbO, при следующем соотношении компонентов, мас. %: СаО 14,0-15,0; CrO 38,0-44,0; BO 29,0-32,0; ВаО 2,0-6,0; PbO 8,0-12,0.
Составы керамического пигмента зеленого приведены в таблице.
Взвешенные в необходимых количествах сырьевые компоненты (мел, оксид хрома, борную кислоту, оксид бария, свинцовый глет) измельчают в шаровой мельнице, смешивают. Полученную смесь подвергают термообработке в окислительной среде при температуре 980-1020°C с выдержкой 30 мин при максимальной температуре. Массу размалывают до остатка не более 0,1% на сетке №0056. Полученный пигмент смешивают с глазурью и наносят на керамические изделия, например, способами пульверизации, ручной росписи, прямой печати, деколя и т.д., после чего закрепляют обжигом в окислительной среде.
Источник информации
SU 1698200, C03C 1/00, 1991.